(57)【要約】【課題】被めっき対象物の表面に析出されためっき層表面に電極等との摩擦によって傷がつくことで、平滑状態が維持できなくなる不都合を解消することを目的とする。【解決手段】この目的を達成するため、被めっき対象物のめっき対象面に対して、陽極面を離間配置し、この陽極面に通電してアノード分極し、被めっき対象物に直接通電することなく、被めっき対象物に負の誘起起電力を起こさせカソード分極領域を形成し、そのカソード分極領域に相当する被めっき対象物の表面に、めっき液中の金属成分を析出させてめっき層を形成する非接触めっき方法を採用する。【選択図】図１
2013155413.tif 000002
【特許請求の範囲】
【請求項１】
めっき液中で、被めっき対象物に直接通電することなく、誘起起電力を用いて被めっき対象物の表面にめっき層を形成する方法であって、
被めっき対象物のめっき対象面に対して、陽極面を離間配置し、この陽極面に通電してアノード分極し、被めっき対象物に負の誘起起電力を起こさせカソード分極領域を形成し、そのカソード分極領域に相当する被めっき対象物の表面に、めっき液中の金属成分を析出させてめっき層を形成することを特徴とする非接触めっき方法。
【請求項２】
前記被めっき対象物のめっき対象面の一部に対して、陰極面を離間配置し、この陰極面に通電して、被めっき対象物の一部領域に正の誘起起電力を起こさせアノード分極領域を形成した請求項１に記載の非接触めっき方法。
【請求項３】
請求項１又は請求項２に記載の非接触めっき方法を用いた線形材料の非接触めっき方法であって、
前記被めっき対象物が当該線形材料であり、この線形材料を、一方向から他方向に向けて直線的に走行させる際に、
当該線形材料が、所定間隔をもって対向配置した一対の陽極電極の間を、陽極電極と接触することなく走行し、当該線形材料をカソード分極するようにしためっき工程と、
当該線形材料が、所定間隔をもって対向配置した一対の陰極電極の間を、陰極電極と接触することなく走行し、当該線形材料をアノード分極するようにしたエッチングバック工程とを備えることを特徴とする線形材料の非接触めっき方法。
【請求項４】
前記めっき工程、前記エッチングバック工程の順に行う請求項３に記載の線形材料の非接触めっき方法。
【請求項５】
前記エッチングバック工程、前記めっき工程の順に行う請求項３に記載の線形材料の非接触めっき方法。
【請求項６】
前記めっき工程と前記エッチングバック工程とを交互に複数回行う請求項３〜請求項５のいずれかに記載の線形材料の非接触めっき方法。
【請求項７】
被めっき対象物のめっき対象面と、陽極面又は陰極面とが、１０ｍｍ〜１００ｍｍ離間して配置するものである請求項１〜請求項６のいずれかに記載の非接触めっき方法。
【請求項８】
請求項１又は請求項２に記載の非接触めっき方法を用いて被めっき対象物の表面にめっき層を形成することを特徴とする非接触めっき装置。
【請求項９】
請求項３〜請求項７のいずれかに記載の線形材料の非接触めっき方法を用いて線形材料の表面にめっき層を形成する線形材料の非接触めっき装置において、
線形材料を一方向から他方向に向けて直線的に走行させる走行手段と、
所定間隔をもって対向配置される一対の陽極電極の間に、当該陽極電極と接触することなく走行する線形材料を、当該線形材料をカソード分極するめっき手段と、
所定間隔をもって対向配置される一対の陰極電極の間に、当該陰極電極と接触することなく走行する線形材料を、当該線形材料をアノード分極するエッチングバック手段とを備えることを特徴とする線形材料の非接触めっき装置。
【請求項１０】
前記線形材料を、所定間隔をもって対向配置される一対の陽極電極の間に、当該陽極電極と接触することなく走行させ、当該線形材料をカソード分極する第１のめっき手段と、
第１のめっき手段の後段において、所定間隔をもって対向配置される一対の陰極電極の間に、当該陰極電極と接触することなく走行させ、当該線形材料をアノード分極するエッチングバック手段と、
エッチングバック手段の後段において、所定間隔をもって対向配置される一対の陽極電極の間に、当該陽極電極と接触することなく走行させ、当該線形材料をカソード分極する第２のめっき手段とを備える請求項９に記載の線形材料の非接触めっき装置。
【請求項１１】
前記線形材料の走行方向の陽極電極長を、線形材料の走行方向の陰極電極長よりも長くした請求項９又は請求項１０に記載の線形材料の非接触めっき装置。
【請求項１２】
前記一対の陽極電極及び／又は前記一対の陰極電極を単一の電極板を折曲形成することにより構成した請求項９〜請求項１１のいずれかに記載の線形材料の非接触めっき装置。
【請求項１３】
前記線形材料の走行方向を軸方向として、線形材料を回転させる回転手段を備えた請求項９〜請求項１２のいずれかに記載の線形材料の非接触めっき装置。
【請求項１４】
前記一対の陽極電極及び／又は前記一対の陰極電極を円筒状に構成された電極板により構成した請求項９〜請求項１１の何れかに記載の非接触電解めっき装置。
【発明の詳細な説明】
【技術分野】
【０００１】
本件出願に係る発明は、被めっき対象物に直接通電することなく、誘起起電力を用いて被めっき対象物の表面にめっき層を形成する非接触めっき方法及びその装置に関する。
【背景技術】
【０００２】
従来より、ワイヤー等の被めっき対象物の表面にめっき層を形成したものとして、電着ワイヤー工具がある。例えば、特許文献１に示す如き電着ワイヤー工具は、長手方向に延在する芯線と、この芯線の外周面に設けられためっき層と、めっき層によって保持される超砥粒と、超砥粒の外周面を被覆する被覆層とを有するものとして知られている。
【０００３】
このような電着ワイヤー工具は、例えば、特許文献２に示す如きダイヤモンドワイヤーソーと同様に、めっき法を用いて、金属製芯線の外表面全体に、ダイヤモンド砥粒を分散保持させためっき層を形成して、被覆している。この特許文献２の場合、金属製芯線を、ニッケルとタングステンとを溶解した溶液にダイヤモンド砥粒を分散させたニッケル−タングステン浴を用いて電解めっきを行うことで、ダイヤモンド砥粒電着を行うものである。
【０００４】
また、特許文献３には、特許文献２に開示のダイヤモンドワイヤーソー表面にダイヤモンド砥粒を電着させた後に、更にダイヤモンドワイヤーの外表面全体を、金属薄膜で被覆して、ダイアモンド砥粒の脱落防止を図ろうとしている。
【先行技術文献】
【特許文献】
【０００５】
【特許文献１】特許第４７２４７７９号公報
【特許文献２】特開２０１０−２０１５４１号公報
【特許文献３】特開２０１０−２０１５４２号公報
【発明の概要】
【発明が解決しようとする課題】
【０００６】
しかしながら、上述した如き特許文献に開示のめっき方法を採用する限り、ダイヤモンドワイヤーソーの芯線（ワイヤー）に電解めっきを行う場合には、金属製芯線をめっき溶液に浸漬し、金属製芯線をカソード分極することにより、金属製芯線の表面に電解めっきを行うことになる。このとき、金属製芯線は、金属製芯線と負極とが接触するものであるため、芯線に析出しためっき層と電極との間で摩擦が生じ、めっき層表面に傷が付き、めっき層表面の平滑状態が維持できず、外観品質も維持できなくなるという問題がある。
【０００７】
特に、上述の特許文献２のように、めっき層にダイヤモンド砥粒を分散保持させるめっき操作を行う場合には、金属製芯線の表面に保持されていたダイヤモンド砥粒が、負極と接触することによって、金属製芯線の表面から脱落する現象が起こり、ねらい通りのダイヤモンド砥粒量を金属製芯線の表面に残すことができない。この場合、ダイヤモンドワイヤーソーの表面に、いったん定着させた砥粒が減少してしまい、ダイヤモンドワイヤーソーとしての規格品質を満足せず、製品歩留まりが低下し、製品品質の安定したダイヤモンドワイヤーソーの提供が困難となる。
【０００８】
以上、ダイヤモンドワイヤーを例示的に挙げた問題点を指摘してきたが、通常のワイヤーであっても、上述と同様の方法で、ワイヤーの表面に連続的にめっき層を形成しようとする場合には、めっき層を設けたワイヤー表面と負極とが接触することによって、当該めっき表面に、擦り傷、スクラッチ等の外観異常が発生し、要求品質を満足できない場合が生じ、規格品質を満足せず、製品歩留まりが低下することが指摘されてきた。
【０００９】
以上のことから、線形材料としてのワイヤー材、パイプ材、ロッド材等の表面にめっき層を形成する際に、そのめっき層に対して、極力損傷を与えず、高品質な製品を提供することを目的とする。
【課題を解決するための手段】
【００１０】
そこで、本件発明者等は、鋭意研究の結果、本件発明にかかる非接触めっき方法を採用することで、めっき層表面の平滑状態を好適に維持することができることに想到したのである。以下、「非接触めっき方法」と「非接触めっき装置」に分けて述べることにする。
【００１１】
＜本件発明にかかる非接触めっき方法＞
本件発明にかかる非接触めっき方法の基本的技術思想は、めっき液中で、被めっき対象物に直接通電することなく、誘起起電力を用いて被めっき対象物の表面にめっき層を形成する方法であって、被めっき対象物のめっき対象面に対して、陽極面を離間配置し、この陽極面に通電してアノード分極し、被めっき対象物に負の誘起起電力を起こさせカソード分極領域を形成し、そのカソード分極領域に相当する被めっき対象物の表面に、めっき液中の金属成分を析出させてめっき層を形成することを特徴とする。
【００１２】
そして、この被めっき対象物のめっき対象面の一部に対して、陰極面を離間配置し、この陰極面に通電して、被めっき対象物の一部領域に正の誘起起電力を起こさせアノード分極領域を形成することが好ましい。
【００１３】
また、本件発明の非接触めっき方法を用いた線形材料の非接触めっき方法にあっては、被めっき対象物が当該線形材料であり、この線形材料を、一方向から他方向に向けて直線的に走行させる際に、線形材料が、所定間隔をもって対向配置した一対の陽極電極の間を、陽極電極と接触することなく走行し、線形材料をカソード分極するようにしためっき工程と、線形材料が、所定間隔をもって対向配置した一対の陰極電極の間を、陰極電極と接触することなく走行し、線形材料をアノード分極するようにしたエッチングバック工程とを備えることが、線形材料をめっきする方法として好ましい。
【００１４】
この際、めっき工程、エッチングバック工程の順に行うことが、めっき工程において形成された異常形成箇所を溶融処理することができる観点において、好ましい。
【００１５】
また、エッチングバック工程、めっき工程の順に行うことが、めっき工程を行う以前に、線形材料表面に付着した汚れ等を溶解処理することができる観点において、好ましい。
【００１６】
更に、めっき工程とエッチングバック工程とを交互に複数回行うことが、線形材料表面に複数めっき層を形成することができる点において、好ましい。
【００１７】
また、被めっき対象物のめっき対象面と、陽極面又は陰極面とが、１０ｍｍ〜１００ｍｍ離間して配置するものであることが、めっき又はエッチングバックする際においてより好ましい。
【００１８】
＜本件発明にかかる非接触めっき装置＞
本件発明にかかる非接触めっき方法を採用して被めっき対象物の表面にめっき層を形成する非接触めっき装置を採用することが好ましい。
【００１９】
線形材料の非接触めっき方法を用いて線形材料の表面にめっき層を形成する線形材料の非接触めっき装置において、線形材料を一方向から他方向に向けて直線的に走行させる走行手段と、所定間隔をもって対向配置される一対の陽極電極の間に、陽極電極と接触することなく走行する線形材料を、線形材料をカソード分極するめっき手段と、所定間隔をもって対向配置される一対の陰極電極の間に、陰極電極と接触することなく走行する線形材料を、線形材料をアノード分極するエッチングバック手段とを備えることが好ましい。
【００２０】
また、線形材料を、所定間隔をもって対向配置される一対の陽極電極の間に、陽極電極と接触することなく走行させ、線形材料をカソード分極する第１のめっき手段と、第１のめっき手段の後段において、所定間隔をもって対向配置される一対の陰極電極の間に、陰極電極と接触することなく走行させ、線形材料をアノード分極するエッチングバック手段と、エッチングバック手段の後段において、所定間隔をもって対向配置される一対の陽極電極の間に、陽極電極と接触することなく走行させ該線形材料をカソード分極する第２のめっき手段とを備えることがより好ましい。
【００２１】
更に、線形材料の走行方向の陽極電極長を、線形材料の走行方向の陰極電極長よりも長くすることで、めっき層の厚さを確保する観点でより好ましい。
【００２２】
一対の陽極電極及び／又は一対の陰極電極を単一の電極板を折曲形成することにより構成することが好ましい。
【００２３】
線形材料の走行方向を軸方向として、線形材料を回転させる回転手段を備えることが、線形材料の表面全体にめっき層を均一に析出させる観点でより好ましい。
【００２４】
一対の陽極電極及び／又は一対の陰極電極を円筒状に構成された電極板により構成することが、線形材料の表面全体にめっき層を均一に析出させる観点でより好ましい。
【発明の効果】
【００２５】
本発明の非接触めっき方法及びその装置によれば、被めっき対象物に直接通電することなく、当該被めっき対象物に負の誘起起電力を起こさせカソード分極領域を形成し、そのカソード分極領域に相当する被めっき対象物の表面に、めっき液中の金属成分が析出してめっき層を形成することができるため、被めっき対象物と電極とを非接触とすることができ、これらが接触することによって生じるめっき表面の擦れを解消することができる。そのため、めっき層表面に擦り傷やスクラッチ等の外観異常が生じてしまう不都合を回避することができる。従って、表面が平滑なめっき層を形成することができ、要求品質を満足した商品を提供することが可能となる。
【００２６】
特に、めっき層に砥粒を保持させる場合には、めっき操作において、電極とめっき層表面とが非接触であるため、摩擦により砥粒がめっき層から脱落してしまう不都合を効果的に回避できる。従って、被めっき対象物表面に狙い通りの砥粒量を残すことができ、製品品質の安定を図ることができる。
【図面の簡単な説明】
【００２７】
【図１】本発明の非接触めっき方法の概略説明図である。（第１の配置態様）
【図２】本発明の非接触めっき方法の概略説明図である。（第２の配置態様）
【図３】本発明の非接触めっき方法の概略説明図である。（第３の配置態様）
【図４】本発明の非接触めっき装置の概略説明図である。（第４の配置態様）
【図５】他の実施例としての電極と線形材料の概略構成図である。
【図６】もう一つの他の実施例としての電極と線形材料の概略構成図である。
【図７】本発明の実施例としての非接触めっき装置の概略構成図である。
【発明を実施するための形態】
【００２８】
以下、図面を参照して、本件発明の「非接触めっき方法」と「非接触めっき装置」について各実施形態を例に挙げて説明する。
【００２９】
＜本件発明にかかる非接触めっき方法の形態＞
本件発明にかかる非接触めっき方法は、めっき液中で、被めっき対象物に直接通電することなく、誘起起電力を用いて被めっき対象物の表面にめっき層を形成するめっき方法である。
【００３０】
本発明のめっき方法では、被めっき対象物のめっき対象面に対して、陽極面を離間配置し、この陽極面に通電する。これによって、陽極面がアノード分極する。通電によって陽極面周囲には、磁界が発生するため、この陽極面と対向して離間配置される被めっき対象物には、陽極面に印加された電位と反対の電位である負の誘起起電力が生じる。その結果、当該陽極面に対峙した被めっき対象物の部位は、カソード分極領域となり、陰極となる。そして、被めっき対象物のカソード分極領域に、めっき液中の電着対象となる金属成分が析出し、被めっき対象物の表面にめっき層を形成することができる。
【００３１】
本発明におけるめっき方法では、めっき液は、電解めっきに用いることの可能なめっき液である限り、いかなる電解めっき液の使用も可能であり、何ら限定を要さない。例えば、銅系電解液であれば、硫酸酸性銅電解液、ピロリン酸銅電解液、真鍮組成のめっき液、その他の銅合金めっき液等の使用が可能であり、ニッケル系電解液であれば、ワット浴組成の電解液に限らず、全てのニッケル又はニッケル合金電解液の組成を採用することが可能である。
【００３２】
また、本発明におけるめっき方法において、被めっき対象物は、線状、又は、管状を呈する線形材料が好ましい。線形材料により構成される被めっき対象物のめっき対象面は、当該線形材料の外周面である。線形材料は、少なくとも表面が導電性材料にて構成されるものであればいかなるものであってもよい。例えば、ピアノ線等の鋼線、タングステン線、モリブデン線、鋼管、タングステン管、モリブデン管等を採用することができる。
【００３３】
また、めっき液の温度条件、陽極面に印加する電流密度、電解時間等の電解条件は、特に限定を要さず、電解めっきにおいて従来より実施可能とされる条件である限り、いかなる電解条件を採用することができる。
【００３４】
そして、好ましくは、上記陽極面と対極となる陰極面を、この被めっき対象物のめっき対象面の一部に対して、離間配置し、この陰極面に通電する。これにより、当該陰極面がカソード分極する。通電によってこの陰極面周囲には、磁界が発生するため、この陰極面と対向して離間配置される被めっき対象物の一部領域には、陰極面に印加された電位と反対の電位である正の誘起起電力が生じる。その結果、当該陰極面に対峙した被めっき対象物の部位がアノード分極領域となり、陽極となる。
【００３５】
この陽極面を構成する陽極と陰極面を構成する陰極との配置の具体的態様については、後述の非接触めっき装置において詳述する。
【００３６】
＜本件発明にかかる非接触めっき装置の形態＞
以下、図１の非接触めっき装置１の概略説明図を参照して、本件発明にかかる非接触めっき方法を採用した非接触めっき装置の具体的形態を説明する。本件発明を採用した非接触めっき装置１は、めっき液を貯留するめっき槽１０と、当該めっき液内に浸漬され、陽極面を構成する少なくとも一対の陽極電極１１、１１とを有する。この一対の陽極電極１１、１１は、線形材料２の表面にめっき層を形成するめっき手段を構成するものであり、所定間隔をもって対向配置される。また、めっき槽１０のめっき液には、陰極面を構成する少なくとも一対の陰極電極１２、１２が所定間隔をもって対向配置される。この一対の陰極電極１２、１２は、線形材料２の表面の清浄化処理、若しくは、表面に形成されためっき層のエッチングバック処理を行うエッチングバック手段を構成するものである。
【００３７】
ここで、めっき槽１０内は、陽極電極１１、１１が配置される領域と、陰極電極１２、１２が配置される領域とが、仕切部材（仕切手段）１４により、めっき液が相互に流通しないように区画される。
【００３８】
これら陽極電極１１、１１、陰極電極１２、１２は、給電手段としての整流器１３によって、給電が行われる。そして、被めっき対象物として採用する線形材料２を、めっき液に浸漬された状態で、走行手段によって、それぞれ対向配置される陽極電極１１、１１間及び、陰極電極１２、１２間を、一方向から他方向に向けて直線的に走行させる。以下、各構成要素毎に説明する。
【００３９】
＜陽極電極＞
陽極電極１１は、例えば、板状を成したステンレス、白金、カーボン等の不溶性材料にて構成されている。不溶性電極として通常用いられているものであれば、これに限定されない。この不溶性電極以外にも、陽極電極１１は、めっき液に含まれ、線形材料２の表面に析出する金属を補う材料により構成してもよい。
【００４０】
対を成す一方の陽極電極１１と、他方の陽極電極１１とは、所定の間隔をおいて略平行に配置された状態で、めっき槽１０内のめっき液に浸漬される。線形材料２は、この対向配置される陽極電極１１、１１間を、走行手段によって、当該陽極電極１１、１１と平行する方向に走行する。すなわち、線形材料２は、当該陽極電極１１、１１の間であって、これら各電極と略等間隔で離間する位置に、これら陽極電極１１、１１と接触することなく走行する。
【００４１】
より好ましくは、陽極電極１１の線形材料２側の面（陽極面）と、線形材料２の陽極電極１１側の面（めっき対象面）とは、１０ｍｍ〜１００ｍｍ離間して配置する。
【００４２】
これにより、陽極電極１１の線形材料２側の面と線形材料２の陽極電極１１側の面とが近接しすぎることによって線形材料２の表面に焼けめっきが形成されてしまう不都合を回避することができる。また、陽極電極１１の線形材料２側の面と線形材料２の陽極電極１１側の面とが離間しすぎることによって、線形材料２に及ぼす誘起起電力が弱まってしまい、めっき層の形成不良となる不都合を回避することができる。
【００４３】
＜陰極電極＞
陰極電極１２は、例えば、板状を成したステンレス、白金、カーボン等の不溶性材料にて構成されている。不溶性電極として通常用いられているものであれば、これに限定されない。対を成す一方の陽極電極１２と、他方の陰極電極１２とは、上記陽極電極１１の場合と同様に、所定の間隔をおいて略平行に配置された状態で、めっき槽１０内のめっき液に浸漬される。線形材料２は、この対向配置される陰極電極１２、１２間を、走行手段によって当該陰極電極１２、１２と平行する方向に走行する。すなわち、線形材料２は、当該陰極電極１２、１２の間であって、これら各電極と略等間隔で離間する位置に、これら陰極電極１２、１２と接触することなく走行する。
【００４４】
より好ましくは、陰極電極１２の線形材料２側の面（陰極面）と、線形材料２の陰極電極１２側の面とは、１０ｍｍ〜１００ｍｍ離間して配置する。
【００４５】
これにより、陰極電極１２の線形材料２側の面と、線形材料２の陰極電極１２側の面とが近接しすぎることによって、線形材料２の表面に形成されためっき層が必要以上に溶解されてしまう不都合を回避することができる。また、陰極電極１２の線形材料２側の面と、線形材料２の陰極電極１２側の面とが必要以上に離間することで、線形材料２に及ぼす誘起起電力が弱まってしまい、異常析出箇所の溶解不良となる不都合を回避することができる。
【００４６】
＜走行手段＞
線形材料２を走行させる走行手段は、めっき槽１０の一端側に配置される繰出部と、他端側に配置される巻取部とから構成されている。走行手段は、めっき槽１０内において、線形材料２を繰出部がある操出側１６（一方向）から、巻取部がある巻取側１７（他方向）に向けて直線的に走行させる。なお、本実施の形態では、被めっき対象物が線形材料２であるため、操出部と巻取部とから構成される走行手段を採用しているが、被めっき対象物が線形材料以外の場合には、この構成に限定されない。
【００４７】
＜整流器＞
これら陽極電極１１、１１と陰極電極１２、１２には、整流器１３により通電される。  
【００４８】
以上の各構成により、次に、本件発明のめっき方法におけるめっき工程、エッチングバック工程について各工程に分けて説明する。
【００４９】
＜めっき工程＞
このめっき工程は、線形材料２が、走行手段によって陽極電極１１、１１との間を走行することで、当該線形材料２の陽極電極１１、１１と対峙する箇所に負の誘起起電力が生じて、カソード分極領域となった箇所に、めっき液中の電着対象となる金属成分が析出し、線形材料２の表面にめっき層を形成する。
【００５０】
すなわち、めっき工程では、陽極電極１１、１１に正の電位が印加されることで、対向する陽極電極１１、１１のそれぞれがアノード分極し、各電極１１、１１の周囲には、磁界が発生する。これによって、対向して離間配置される陽極電極１１、１１との間に進入する線形材料２は、これら陽極電極１１、１１と対向する箇所に、陽極電極１１に印加された電位と反対の電位である負の誘起起電力が生じる。
【００５１】
そのため、走行手段によりこれら陽極電極１１、１１間を一方向（操出側１６）から他方向（巻取側１７）に向けて、線形材料２が走行することで、陽極電極１１、１１と対峙する領域に進入した箇所から順に、当該陽極電極１１、１１への正の電位の印加によって及ぼされる負の誘起起電力が生じ、カソード分極領域となっていく。線形材料２のカソード分極領域となった箇所は、陰極として作用して、当該箇所にめっき液中の電着対象となる金属成分が析出し、線形材料２の表面にめっき層が形成される。
【００５２】
このように、本件発明におけるめっき工程では、線形材料２が電極と接触して直接通電せずに、非接触の状態で、線形材料２に負の誘起起電力を生じさせてカソード分極領域を形成し、このカソード分極領域に相当する線形材料２の表面に、めっき液中の金属成分が析出してめっき層を形成することができるため、線形材料２と陽極電極１１とが接触することによって、めっき表面に擦り傷や、スクラッチ等の外観異常が発生する不都合を未然に回避することができる。従って、めっき層表面に、極力損傷を与えられないため、平滑なめっき状態を維持することができる。
【００５３】
＜エッチングバック工程＞
このエッチングバック工程は、線形材料２が、走行手段によって陰極電極１２、１２との間を走行することで、当該線形材料２の陰極電極１２、１２と対峙する箇所（部位）に正の誘起起電力が生じて、アノード分極領域となる。
【００５４】
すなわち、エッチングバック工程では、陰極電極１２、１２に負の電位が印加されることで、対向する陰極電極１２、１２のそれぞれがカソード分極し、各電極１２、１２の周囲には、磁界が発生する。これによって、対向して離間配置される陰極電極１２、１２との間に進入する線形材料２は、これら陰極電極１２、１２と対向する箇所に、陰極電極１２に印加された電位と反対の電位である正の誘起起電力が生じる。
【００５５】
そのため、走行手段によりこれら陰極電極１２、１２間を一方向（操出側１６）から他方向（巻取側１７）に向けて、線形材料２が走行することで、陰極電極１２、１２と対峙する領域に進入した箇所から順に、当該陰極電極１２、１２への負の電位の印加によって及ぼされる正の誘起起電力が生じ、アノード分極領域となっていく。線形材料２のアノード分極領域となった箇所は、陽極として作用する。
【００５６】
具体的には、アノード分極領域となった箇所に、めっき層の異常析出箇所がある場合には、当該異常析出箇所の金属成分がめっき液中に溶解して、めっき層の表面全体を平滑化するエッチングが行われる。アノード分極領域となった箇所に、まだめっき層が形成されていない場合には、かかる線形材料２の表面に付着した油脂等の汚れがめっき液中に溶解して、線形材料２の表面が清浄化される。
【００５７】
次に、各電極の配置の具体的態様について場合に分けて説明する。
【００５８】
＜第１の配置態様＞
図１は、第１の配置態様を示す。第１の配置態様では、めっき工程を行う一対の陽極電極１１、１１を走行手段の操出側１６に対応する位置に設け、エッチングバック工程を行う一対の陰極電極１２、１２を、走行手段の巻取側１７に対応する位置に設ける。
【００５９】
そして、線形材料２を走行手段によって各電極間を操出側１６（一方向）から巻取側１７（他方向）に走行させる。図１において線形材料２の走行方向を白抜き矢印にて示す。これにより、線形材料２は、まず、陽極電極１１、１１間を走行して、めっき工程が行われた後、陰極電極１２、１２間を走行してエッチングバック工程が行われる。
【００６０】
このように、めっき工程、エッチングバック工程の順に行うので、めっき工程では、線形材料２が、走行手段によって陽極電極１１、１１と対峙する領域に進入することで、負の誘起起電力によって、表面にめっき層が形成される。
【００６１】
そして、線形材料２のめっき工程を経た箇所は、走行手段によって、順次陰極電極１２、１２と対峙する領域に進入する。陰極電極１２、１２と対峙する領域に進入することで、線形材料２の当該箇所には、正の誘起起電力が生じ、陽極として作用する。この場合、めっき工程において、線形材料２の表面には、めっき層が形成されているため、当該アノード分極領域におけるめっき層の異常析出箇所が集中的に溶解されて、線形材料２のめっき層表面全体が平滑化される。
【００６２】
以上述べたように、第１の配置形態では、めっき工程において電極と非接触で線形材料２にめっき層を形成した後、エッチングバック工程において電極と非接触で線形材料２のめっき層における異常析出箇所を溶解処理することができるため、線形材料２の表面に平滑なめっき層を形成した製品を製造することができる。従って、線形材料２の表面に電極等との接触によって生じる擦り傷やスクラッチ等が形成されていない高い平滑状態を維持しためっき層を形成することができ、製品の品質向上を実現することができる。
【００６３】
＜第２の配置態様＞
図２は、第２の配置態様を示す。第２の配置態様では、エッチングバック工程を行う一対の陰極電極１２、１２を、走行手段の操出側１６に対応する位置に設け、めっき工程を行う一対の陽極電極１１、１１を走行手段の巻取側１７に対応する位置に設ける。
【００６４】
そして、線形材料２を走行手段によって各電極間を操出側１６（一方向）から巻取側１７（他方向）に走行させる。図２において線形材料２の走行方向を白抜き矢印にて示す。これにより、線形材料２は、まず、陰極電極１２、１２間を走行して、エッチングバック工程が行われた後、陽極電極１１、１１間を走行してめっき工程が行われる。
【００６５】
このように、エッチングバック工程、めっき工程の順に行うことで、エッチングバック工程では、表面にめっき層が形成される前の線形材料２が、走行手段によって陰極電極１２、１２と対峙する領域に進入することで、線形材料２の当該箇所には、正の誘起起電力が生じ、陽極として作用する。この場合、陽極となった線形材料２のアノード分極領域では、線形材料２の表面に付着した油分やそれ以外の汚れ等が溶解除去される。
【００６６】
そして、線形材料２のエッチングバック工程を経た箇所は、走行手段によって、順次陽極電極１１、１１と対峙する領域に進入する。陽極電極１１、１１と対峙する領域に進入することで、線形材料２の当該箇所には、負の誘起起電力によって、表面にめっき層が形成される。
【００６７】
以上述べたように、第２の配置形態では、エッチング工程において電極と非接触で線形材料２の表面を清浄化処理した後、めっき工程において電極と非接触で線形材料２の表面に、めっき層を形成することができる。従って、線形材料２の表面の汚染物質を溶解除去した後、当該清浄な線形材料２の表面に電着対象となる金属成分を析出させて、めっき層を形成することができるため、線形材料２の表面に、汚染物質の存在によって凹凸が形成されることなく、平滑な状態で一様に金属成分を析出させることができ、表面が平滑なめっき層の形成を実現することができる。
【００６８】
＜第３の配置態様＞
図３は、第３の配置態様を示す。第３の配置態様では、めっき工程を行う陽極電極１１、１１と、エッチングバック工程を行う陰極電極１２、１２とを交互に複数、配置する。そして、めっき工程と、エッチングバック工程とを交互に複数回行う。図３では、走行手段の操出側１６（一方向）から巻取側１７（他方向）に向けて陽極電極１１−陰極電極１２−陽極電極１１−陰極電極１２−陽極電極１１と交互に配置する。図３において線形材料２の走行方向を白抜き矢印にて示す。
【００６９】
これにより、線形材料２を走行手段により操出側１６（一方向）から巻取側１７（他方向）に向けて走行させることで、線形材料２の表面にめっき工程によるめっき層の形成と、エッチングバック工程による表面層の平滑化処理とを交互に複数回、行うことができる。なお、各工程の回数は、これに限定されるものではなく、製品の使用目的や、めっき層の形成状況に応じて適宜、適切な回数に設定する。
【００７０】
これにより、めっき工程において、線形材料２の表面にめっき層を形成しつつ、当該めっき層に形成された異常析出箇所をエッチングバック工程において溶解処理することができ、線形材料２の表面に平滑な状態を維持しつつめっき層を複数積層することが可能となる。
【００７１】
なお、図３では、交互に行われるめっき工程をエッチングバック工程の前段に行っているが、これに限定されるものではなく、図２に示すような配置態様と同様に、エッチングバック工程をめっき工程の前段に行ってもよい。また、最終工程として図３では、めっき工程を行っているが、これに限定されず、エッチングバック工程を行ってもよい。
【００７２】
＜第４の配置態様＞
図４は、第４の配置態様を示す。第４の配置態様では、線形材料２をカソード分極する第１のめっき手段としての第１の陽極電極１１Ａ、１１Ａと、当該第１の陽極電極１１Ａ、１１Ａの後段（走行手段の巻取側１７）において、線形材料２をアノード分極するエッチングバック手段としての陰極電極１２、１２と、当該陰極電極１２、１２の後段（走行手段の巻取側１７）において線形材料２をカソード分極する第２のめっき手段としての第２の陽極電極１１Ｂ、１１Ｂとを有する。
【００７３】
第１のめっき手段としての第１の陽極電極１１Ａ、１１Ａは線形材料２の走行方向である操出側１６（一方向）から巻取側１７（他方向）に渡って延在した状態で、所定間隔をもって対向配置される。図４において線形材料２の走行方向を白抜き矢印にて示す。当該第１の陽極電極１１Ａ、１１Ａの間に、走行手段にて走行制御される線形材料２がこれら陽極電極１１Ａと接触しないように配置される。
【００７４】
エッチングバック手段としての陰極電極１２、１２は、第１の陽極電極１１Ａ、１１Ａ側（一方向）から巻取側１７（他方向）に渡って延在した状態で、所定間隔をもって対向配置される。陰極電極１２、１２の間に、線形材料２が陰極電極１２と接触しないように配置される。
【００７５】
第２のめっき手段としての第２の陽極電極１１Ｂ、１１Ｂは、陰極電極１２、１２側（一方向）から巻取側１７（他方向）に渡って延在した状態で、所定間隔をもって対向配置される。第２の陽極電極１１Ｂ、１１Ｂの間に、線形材料２が陽極電極１１Ｂと接触しないように配置される。
【００７６】
かかる構成で、整流器１３によってこれら第１の陽極電極１１Ａ、１１Ａ、陰極電極１２、１２、第２の陽極電極１１Ｂ、１１Ｂに通電する。線形材料２が走行手段によって操出部からめっき槽１０内のめっき液内に繰り出され、第１の陽極電極１１Ａ、１１Ａとの間をこれらと接触することなく走行する。これにより、第１の陽極電極１１Ａと対峙する部位の線形材料２は、カソード分極領域となり、陰極として作用し、線形材料２のカソード領域には、めっき液中の電着対象となる金属成分が析出し、線形材料２の表面にめっき層が形成される。
【００７７】
次いで、かかる第１の陽極電極１１Ａ、１１Ａの線形材料２の巻取部側に並設される陰極電極１２、１２との間を、めっき層が形成された線形材料２が、当該陰極電極１２と接触することなく走行する。これにより、陰極電極１２と対峙する部位の線形材料２は、アノード分極領域となり、陽極として作用し、線形材料２のアノード領域では、異常析出箇所の溶解が行われる。
【００７８】
ここで、線形材料２は、走行手段によって、第１の陽極電極１１Ａ、１１Ａ間から陰極電極１２、１２間に渡って直線的に走行する。この際、第１の陽極電極１１Ａと対峙する部位では、カソード分極が生じ、陰極電極１２と対峙する部位では、アノード分極が生じる。そのため、直線的に走行する線形材料２は、陽極電極１１Ａと対峙する部位と、陰極電極１２に対峙する部位とで、分極が生じやすくなり、それぞれの誘起起電力の発生効率を向上させることができる。
【００７９】
次いで、かかる陰極電極１２の線形材料２の巻取部側に並設される第２の陽極電極１１Ｂ、１１Ｂとの間を、めっき層のエッチング処理された線形材料２が、当該第２の陽極電極１１Ｂと接触することなく走行することで、第２の陽極電極１１Ｂと対峙する部位の線形材料２は、カソード分極領域となり、陰極となる。これによって、陰極となった線形材料２のカソード領域では、エッチング処理されためっき層の表面に、更にめっき層を形成することができる。
【００８０】
なお、この場合においても、直線的に走行する線形材料２の一側が陰極電極１２に対峙し、他側が第２の陽極電極１１Ｂに対峙する構成とされているため、分極が生じやすくなり、それぞれの誘起起電力の発生効率を向上させることができる。
【００８１】
これにより、線形材料２の表面に形成されるめっき層を異常析出箇所を溶解しつつ、積層することが可能となるため、平滑状態を維持して、適正厚みのめっき層を構築していくことが可能となる。これにより、製品の品質向上を実現することができる。
【００８２】
上記各配置態様において、線形材料２の走行方向の陽極電極１１の長さは、線形材料２の走行速度１０ｍ／ｍｉｎ〜２０ｍ／ｍｉｎに対して、０．５ｍ〜２．０ｍであることが好ましい。めっき工程を行う陽極電極１１が線形材料２の走行方向に対して短すぎると、十分なめっき膜厚を確保することができないという問題があり、長すぎる場合には、必要以上にめっき層が形成されてしまい、異常析出が顕著となり、外観の悪化を招来する。
【００８３】
また、線形材料２の走行方向の陰極電極１２の長さは、線形材料２の走行速度１０ｍ／ｍｉｎ〜２０ｍ／ｍｉｎに対して５０ｍｍ〜２００ｍｍであることが好ましい。エッチングバック工程を行う陰極電極１２が線形材料２の走行方向に対して短すぎると、異常析出箇所の溶解を十分に行うことができない問題がある。
【００８４】
更に、めっき工程を行う陽極電極１１の長さは、エッチング工程を行う陰極電極１２の長さよりも長く構成することが好ましい。陽極電極１１の長さを陰極電極１２より長くすることで、対向配置される電極間を走行する線形材料２の表面に及ぼす誘起起電力を、陽極電極１１（第１の陽極電極１１Ａ）に対峙する部位と、陰極電極１２に対峙する部位とで、陽極電極１１に対峙する部位の方をより大きくすることができる。従って、エッチングバック工程において、異常析出箇所のみならず、めっき工程において形成されためっき層の全体が溶解されてしまい、必要厚さを確保することができなくなる不都合を未然に回避することができる。
【００８５】
なお、上記各態様では、所定の間隔をもって対向配置される陽極電極１１、１１、又は、陰極電極１２、１２は、少なくとも２枚の電極板をそれぞれ対向させて配置させることにより構成している。複数の電極を対向配置する構成に限定されるものではなく、図５に示すように、単一の電極板を両端部が所定の間隔をもって離間するように例えば、線形材料２の走行方向と直交する方向における断面が略Ｕ字状に折曲形成することによって構成してもよい。これにより、予め陽極電極１１、１１、若しくは、陰極電極１２、１２が所定の間隔をもって構成されているため、電極配置作業性を著しく簡素化することができ、一定の間隔を容易に維持することが可能となる。
【００８６】
２枚の電極板をそれぞれ対向させて配置した場合、及び、略Ｕ字状に折曲形成された電極板によって対向配置される陽極電極１１、１１及び陰極電極１２、１２を構成した場合にはこれらの陽極電極１１、１１の間において生じるアノード分極によって生じる線形材料のカソード分極領域の形成、又は、陰極電極１２、１２の間において生じるカソード分極によって生じる線形材料２のアノード分極領域の形成は、各電極と対峙する面がもっとも大きく、当該面に偏ってめっき層の形成やエッチング処理が行われる。これは、被めっき対象物である線形材料２の直径が大きいほど、影響が大きくなる。
【００８７】
そこで、回転手段を用いて、線形材料２の走行方向を軸方向として、線形材料２を回転させることが望ましい。これにより、線形材料２の表面全体にめっき層を均一に析出させることが可能となり、線形材料２のめっきムラを解消でき、製品の品質向上を図ることができる。
【００８８】
なお、線形材料２のように、被めっき対象物が走行方向と直交する断面がほぼ円形である場合、図６に示すように、一対の陽極電極及び／又は一対の陰極電極を円筒状に構成された単一の電極板により構成してもよい。これにより、格別に、線形材料２を回転させることなく、外表面全体にめっき層を均一に析出させることが可能となる。
【００８９】
上述した実施の形態では、被めっき対象物を線形材料として説明しているが、当該被めっき対象物は、これに限定されるものではなく、矩形体、棒状体、板状体、その他、表面の凹凸が複雑なものであってもよい。この場合、被めっき対象物の形状に応じて、被めっき対象物のめっき対象面に対して、陽極面を離間配置する。
【００９０】
具体的には、被めっき対象物が矩形体であり、四面がめっき対象面である場合には、それぞれのめっき対象面と対向する位置に陽極面を離間配置する。そして、それぞれの陽極面と対向する陽極面との間でアノード分極を生じさせて、これら各陽極面と対峙しためっき対象面に負の誘起起電力を起こさせてカソード分極し、めっき液中の金属成分を析出させる。
【００９１】
同様に、それぞれのめっき対象面と対向する位置に陰極面を離間配置し、当該陰極面と対向する陰極面との間でカソード分極を生じさせて、これら各陰極面と対峙しためっき対象面に正の誘起起電力を起こさせてアノード分極し、めっき対象面のめっき層の異常析出箇所の溶解させる。
【００９２】
また、上述した各実施の形態において、めっき槽１０は、陽極電極１１、１１が配置される領域と、陰極電極１２、１２が配置される領域とが、仕切部材（仕切手段）１４により、めっき液が相互に流通しないように区画されるがこれに限定されるものではなく、別槽によって構成してもよい。更に、陽極電極１１、１１が配置される領域と、陰極電極１２、１２が配置される領域とでは、共通の電解めっき液を採用しているが、これに限定されるものではない。例えば、表面に形成されためっき層のエッチングバック処理を行う陰極電極１２、１２が配置される領域の電解めっき液は、金属を含まない導電性塩を含む溶液であって、より導電性を有する水溶液を採用してもよい。この場合、カソード面への金属の析出を防止することが可能となる。
【００９３】
本実施の形態では、線形材料２の表面にめっき層を形成する場合について詳述しているが、当該めっき方法をめっき層にダイヤモンドやＣＢＮなどの砥粒が保持させたダイヤモンドワイヤーソーの製造に採用することができる。すなわち、ダイヤモンドやＣＢＮなどの砥粒をめっき層に保持させてダイヤモンドワイヤーソーを製造する場合に、本件発明を採用することで、製造過程にて、めっき表面と電極との接触を回避できるため、砥粒がめっき層から摩擦により脱落してしまう不都合を効果的に回避できる。これにより、いったん定着させた砥粒が、電極との接触によって減少してしまう不都合を解消でき、製品の砥粒固着量を確保することが可能となる。従って、製品品質の安定したダイヤモンドワイヤーソーの提供が可能となる。
【実施例】
【００９４】
以下、本実施の形態にかかる非接触めっき装置３について図７を参照して説明する。図７は本実施例の非接触めっき装置３の概略平面図を示している。本実施例における非接触めっき装置３は、線形材料の一例としてのワイヤー３０の外表面全体をニッケル（Ｎｉ）めっき層にて被覆する装置である。ここで、ワイヤー３０は、径０．１２ｍｍの鋼線を採用する。
【００９５】
非接触めっき装置３は、めっき液を貯留しためっき槽２１、２２を有するめっき装置本体２０と、当該めっき装置本体２０の一側に配設される走行手段としての巻出部２６及び巻取部２７とから構成される。
【００９６】
めっき装置本体２０は、被めっき対象物となる線形材料としてのワイヤー３０の表面を前処理する前処理部２３と、一連のめっき処理が行われたワイヤー３０の表面を後処理する後処理部２４と、めっき槽２１、２２とを有する。ここでは、一例として、前処理部２３と、めっき槽２１、２２と、後処理部２４が長手方向に延在して並置される。
【００９７】
巻出部２６は、ワイヤー３０をめっき装置本体２０側に向けて繰り出す手段であり、巻取部２７は、めっき装置本体２０にて処理された後のワイヤー３０を巻き取る手段である。
【００９８】
めっき装置本体２０の各めっき槽２１、２２は、前処理部２３側（即ち、巻出部２６側。一方向）から後処理部２４側（即ち、巻取部２７側。他方向）に向けて直線的に延在して構成されている。めっき槽２１、２２内には、めっき液としてニッケル（Ｎｉ）を含んだ硫酸電解液（ニッケル系電解液）が貯留されている。
【００９９】
巻出部２６側に配設されるめっき槽２１内には、めっき工程を行う陽極電極３１、３１が長手方向に延在して、めっき液に浸漬された状態で所定寸法離間して対向配置される。各陽極電極３１、３１は、板状を成したカーボンの不溶性材料にて構成されており、図示しない整流器によって正の電荷が印加されている。なお、陽極電極を構成する不溶性材料は、カーボンに限定されるものではなく、これ以外にも、酸化イリジウムや白金など不溶性電極として用いられるものであれば、採用することができる。
【０１００】
そして、ワイヤー３０は、対向する陽極電極３１、３１間を走行する。このとき、巻出部２６及び巻取部２７によって走行するワイヤー３０のめっき対象面と、各陽極電極３１、３１のワイヤー３０側の面とは、それぞれ１０ｍｍ離間して配置され、これらが接触しない構成とされる。また、この第１の陽極電極３１は、ワイヤー３０の走行方向と平行して１０ｃｍ延在して構成される。
【０１０１】
また、巻取部２７側に配設されるめっき槽２２内には、エッチングバック工程を行う陰極電極３４、３４が長手方向に延在して、めっき液に浸漬された状態で所定寸法離間して対向配置される。各陰極電極３４、３４は、陽極電極３１と同様に板状を成したカーボンの不溶性材料にて構成されており、図示しない整流器によって負の電荷が印加されている。なお、陰極電極を構成する不溶性材料は、カーボンに限定されるものではなく、これ以外にも、酸化イリジウムや白金など不溶性電極として用いられるものであれば、採用することができる。
【０１０２】
そして、これら電極３４、３４間にワイヤー３０が走行する。ワイヤー３０のめっき対象面と、各陰極電極３４、３４のワイヤー３０側の面とは、それぞれ１０ｍｍ離間して配置され、これらが接触しない構成とされる。また、この陰極電極３４は、ワイヤー３０の走行方向と平行して１０ｃｍ延在して構成される。
【０１０３】
以上の構成により、巻出部２６及び巻取部２７を作動させ、ワイヤー３０を２０ｍ／ｍｉｎの速度で巻出部２６から前処理部２３側に向けて繰り出す。繰り出されたワイヤー３０は、前処理部２３を通過し、外表面の前処理が行われる。前処理には脱脂処理や酸による粗化処理などの前処理が含まれる。その後、ワイヤー３０は、めっき槽２１及び２２の各めっき液内に順次引き込まれる。
【０１０４】
これにより、巻出部２６から繰り出されたワイヤー３０は、陽極電極３１、３１との間（めっき工程）、陰極電極３４、３４との間（エッチングバック工程）を、各電極と接触しないように走行する。
【０１０５】
また、各陽極電極３１、３１と各陰極電極３４、３４との間には、０．３Ａの電流を通電させる。各電極の電流密度は２５Ａ／ｃｍ２とする。
【０１０６】
そのため、めっき工程では、陽極電極３１、３１に対峙したワイヤー３０の部位は、陽極電極３１、３１がアノード分極することで、負の誘起起電力が生じてカソード分極領域になり、陰極となる。これにより、ワイヤー３０の陰極となった箇所にめっき液中の電着対象となるニッケル成分が析出し、ワイヤー３０の表面にニッケルめっき層が形成される。
【０１０７】
次いで、エッチングバック工程では、陰極電極３４、３４に対峙したワイヤー３０の部位は、陰極電極３４、３４がカソード分極することで、正の誘起起電力が生じてアノード分極領域になり、陽極となる。これにより、ワイヤー３０の陽極となった箇所の異常析出箇所を溶解し、表面全体を平滑にすることができる。
【０１０８】
そして、めっき工程及びエッチングバック工程からなる一連のめっき層形成工程が終了したワイヤー３０は、巻取部２７によってめっき槽２２から後処理部２４に送り出される。送り出されたワイヤー３０は、後処理部２４を通過し、外表面の後処理が行われる。その後、ワイヤー３０は、巻取部２７により巻き取られる。
【０１０９】
その結果、本実施例によって得られるサンプルの場合には、めっき層の厚さは全面に渡って、ほぼ均一のものとなっていることが確認できた。また、このめっき層の表面は、電極との接触による擦れ傷が形成されていない平滑な状態であることが確認できた。
【０１１０】
なお、上述した実施例では、めっき工程の後、エッチングバック工程を行うことで、平滑なめっき層を形成しているが、これに限定されるものではなく、上述した各実施形態のように、めっき工程とエッチングバック工程の工程順序を逆としたり、各工程を交互に繰り返して行うことで、平滑なめっき層を何層にも構成してもよい。
【産業上の利用可能性】
【０１１１】
本件発明にかかる非接触めっき方法及び非接触めっき装置は、電解めっきにより被めっき対象物の表面にめっき層を形成する際に、電極と被めっき対象物とを接触させることなく、誘起起電力によって被めっき対象物の表面にめっき層を形成することができるため、電極との摩擦によって傷が生じる不都合を回避することができる。このため、品質の安定しためっき製品の提供を可能とすることができる。
【符号の説明】
【０１１２】
１、３  非接触めっき装置
２    線形材料（被めっき対象物）
１０、２１、２２  めっき槽
１１    陽極面
１２    カソード
１３    整流器
１４    仕切部材（仕切手段）
１６    操出側
１７    巻取側
２０    めっき装置本体
２３    前処理部
２４    後処理部
２６    巻出部
２７    巻取部
３０    ワイヤー
３１    陽極電極
３４    陰極電極
【図１】
2013155413.tif 000003
【図２】
2013155413.tif 000004
【図３】
2013155413.tif 000005
【図４】
2013155413.tif 000006
【図５】
2013155413.tif 000007
【図６】
2013155413.tif 000008
【図７】
2013155413.tif 000009